"二酸化炭素吸収剤と、ポリオレフィン系樹脂の結晶核剤とを内包するリポソームをポリオレフィン系樹脂に添加してなることを特徴とする二酸化炭素排出量削減樹脂組成物。前記リポソームは、超臨界逆相蒸発法によって形成されることを特徴とする請求項1に記載の二酸化炭素排出量削減樹脂組成物。二酸化炭素吸収剤と、ポリオレフィン系樹脂の結晶核剤とを内包するリポソームをポリオレフィン系樹脂に添加して二酸化炭素排出量削減樹脂組成物を製造することを特徴とする二酸化炭素排出量削減樹脂組成物の製造方法。前記リポソームは、超臨界逆相蒸発法によって形成されることを特徴とする請求項3に記載の二酸化炭素排出量削減樹脂組成物の製造方法。二酸化炭素吸収剤と、ポリオレフィン系樹脂の結晶核剤とを内包するリポソームをポリオレフィン系樹脂に添加してなる二酸化炭素排出量削減樹脂組成物の用途が、包装、容器、建築資材、農業資材、漁業資材、電気部品、機械部品、雑貨日用品、発泡品および熱資源であることを特徴とする二酸化炭素排出量削減樹脂組成物の用途。しかしながら、特許文献1および特許文献2では、有機化合物である樹脂と相溶性の悪い無機化合物を二酸化炭素の発生を抑制する化合物として、通常の方法で押出機によって混練り、配合するため、無機化合物の分散性が悪く、凝集が起こって樹脂の耐衝撃強度の低下を招いてしまう。また、凝集することによって無機化合物の表面積が小さくなるため、アルミノ珪酸塩やゼオライトの空孔に二酸化炭素を吸着させる効果や、水酸化カルシウムと二酸化炭素の化学反応を活かしきれない。そのため、無機化合物による二酸化炭素の吸収量を多くするためには無機化合物の配合量を増やすこととなり、さらに耐衝撃性が落ちて脆い材料となり、樹脂材料の軽いという特長も失われてしまう。また、特許文献3では、植物由来の配合物であるため、耐熱性が低く樹脂成形時の高温で変色や臭いが発生する。従って、成形温度と方法が制限され、樹脂材料の化学的安定性と成形が容易であるという特長が失われてしまう。このように樹脂の特長を活かしたまま焼却時の二酸化炭素排出量を削減することは非常に困難であるが、政府によって二酸化炭素削減量の長期目標も発表される等、この問題は、ますます避けて通れないものとなり、今後、樹脂の特長を損なわず、二酸化炭素排出量の削減が可能な樹脂材料の需要が一層増加していくものと考えられる。更に、燃焼時に熱エネルギを提供するとともに、同時に燃焼された他の素材由来の二酸化炭素を吸引除去することが可能な樹脂材料が新たに要望されるものと考えられる。本発明は、上記の様な従来技術に鑑み、二酸化炭素吸収剤の分散性を高めて、焼却時の二酸化炭素排出量の削減効果が高く、軽量で機械的物性に優れており、また、燃焼時に熱エネルギを提供するとともに、同時に燃焼された他の素材由来の二酸化炭素を吸引除去することのできる二酸化炭素排出量削減樹脂組成物およびその製造方法並びにその用途を提供することを目的とする。本発明者等は鋭意研究し、添加する化学物質を粉砕したとしても二次凝集を引き起こすために、単に混ぜるだけでは問題解決はできないが、ドラッグデリバリーシステムの薬物担体として注目されているナノサイズのカプセルとなるリポソームをオレフィン系樹脂に対する化学物質の担体として用いて、オレフィン系樹脂の結晶化度が向上され、機械的強度が向上され、二酸化酸素の発生量が低減され、また、燃焼時に熱エネルギを提供するとともに、同時に燃焼された他の素材由来の二酸化炭素を吸引除去することができることを確認して本発明を完成させた。従って、前記課題を解決するための、本発明の第1の二酸化炭素排出量削減樹脂組成物は、二酸化炭素吸収剤と、ポリオレフィン系樹脂の結晶核剤とを内包するリポソームをポリオレフィン系樹脂に添加してなることを特徴とする。第2の二酸化炭素排出量削減樹脂組成物は、前記リポソームが超臨界逆相蒸発法によって形成されることを特徴とする。前記課題を解決するための、本発明の第1の二酸化炭素排出量削減樹脂組成物の製造方法は、二酸化炭素吸収剤と、ポリオレフィン系樹脂の結晶核剤とを内包するリポソームをポリオレフィン系樹脂に添加して二酸化炭素排出量削減樹脂組成物を製造することを特徴とする。第2の二酸化炭素排出量削減樹脂組成物の製造方法は、前記リポソームが超臨界逆相蒸発法によって形成されることを特徴とする。前記課題を解決するための、二酸化炭素排出量削減樹脂組成物の用途は、二酸化炭素吸収剤と、ポリオレフィン系樹脂の結晶核剤とを内包するリポソームをポリオレフィン系樹脂に添加してなる二酸化炭素排出量削減樹脂組成物の用途が、包装、容器、建築資材、農業資材、漁業資材、電気部品、機械部品、雑貨日用品、発泡品および熱資源であることを特徴とする。本発明によれば、二酸化炭素吸収剤とポリオレフィン系樹脂の結晶核剤との混合物をリポソームに内包させ、その後に当該リポソームをポリオレフィン系樹脂に添加することにより、ポリオレフィン系樹脂内においてリポソームが均一に分散し、その後に外側のリポソームが崩壊して内包されている二酸化炭素吸収剤とポリオレフィン系樹脂の結晶核剤とが露出することにより相溶性が悪い二酸化炭素吸収剤並びにポリオレフィン系樹脂の結晶核剤を凝集させずにポリオレフィン系樹脂に対して均一に分散させることができ、高い二酸化炭素の吸収効果を有し、オレフィン系樹脂の結晶化度が向上され、機械的強度も向上された軽量な二酸化炭素排出量削減樹脂組成物を得る製造することが可能となる。また、分散性を高くし、ポリオレフィン系樹脂と接触する二酸化炭素吸収剤の表面積を増大できることで、少ない量で高い二酸化炭素の吸収効果が得られるため、ポリオレフィン系樹脂に対する二酸化炭素吸収剤の添加量の削減が可能となり、ポリオレフィン系樹脂本来の軽量、成形の容易性などの特性を損なうことが無く、用途展開を大幅に広げることが可能となる。このような本発明の二酸化炭素排出量削減樹脂組成物の用途は、包装、容器、建築資材、農業資材、漁業資材、電気部品、機械部品、雑貨日用品、発泡品および熱資源と幅広いものとなる。以下、本発明の実施の形態を図面により説明する。本発明の二酸化炭素排出量削減樹脂組成物およびその製造方法は、二酸化炭素吸収剤と、ポリオレフィン系樹脂の結晶核剤とを内包するリポソームをポリオレフィン系樹脂に添加してなることを特徴とする。本発明における二酸化炭素吸収剤とは、二酸化炭素を化学的または物理的に吸着する物質であればいかなるものでもよい。例えば、金属水酸化物、金属酸化物、アルミノケイ酸塩、チタン酸化合物、リチウムシリケート、シリカゲル、アルミナおよび活性炭が好ましい。前記金属水酸化物としては、水酸化リチウム、水酸化ナトリウム、水酸化マグネシウム、水酸化カルシウム、水酸化バリウム等を挙げることができる。また、前記金属酸化物としては、酸化マグネシウム、酸化カルシウム、酸化亜鉛等を挙げることができる。前記アルミノケイ酸塩としては、非晶質アルミノシリケート、天然ゼオライト、合成ゼオライト等を挙げることができる。前記チタン酸化合物としては、チタン酸バリウム、オルソチタン酸バリウム等を挙げることができる。本発明におけるポリオレフィン系樹脂の結晶核剤とは、ポリオレフィンに分散した結晶核剤がポリオレフィン結晶の核となる物質または、ポリオレフィンの結晶化温度または融点以上で結晶化し、その結晶がポリオレフィン結晶の核となる物質であればいかなるものでもよい。例えば、リン酸エステル金属塩系の物質、ソルビトール系の物質および安息香酸アルミニウム系の物質が好ましい。前記リン酸エステル金属塩系の物質としては、Sodium22methylenebisphosphateナトリウム2,2’-メチレンビス4,6-ジ第三ブチルフェニルホスフェート、アルミニウムヒドロキシビス2,2-メチレンビス4,6-ジ第三ブチルフェニルホスフェート、ナトリウムビス4-第三ブチルフェニルホスフェート等を挙げることができる。前記ソルビトール系の物質としては、ジベンジリデンソルビトール、ビス4-メチルベンジリデンソルビトール、ビス3,4ジメチルベンジリデンソルビトール等を挙げることができる。前記安息香酸アルミニウム系の物質としては、ヒドロキシ-ジ-パラ第三ブチル安息香酸アルミニウムを挙げることができる。本発明においては、微小なカプセル状のリポソームによって二酸化炭素吸収剤およびポリオレフィン系樹脂の結晶核剤を内包して、ポリオレフィン系樹脂中に効率良く均一に分散できるようにしている。このリポソームは超臨界逆相蒸発法によって形成するとよい。この超臨界逆相蒸発法は、本発明者等が提案している再表02/032564号公報、特開2003-119120号公報、特開2005-298407号公報および特開2008-063284号公報以下、超臨界逆相蒸発法公報類というに開示されている超臨界逆相蒸発方法および装置を用いて行うとよい。本発明においては、超臨界逆相蒸発法によって形成されたリポソームをポリオレフィン系樹脂素材中に所定の割合で添加し、ポリオレフィン系樹脂を溶融させるとともに撹拌してポリオレフィン系樹脂中にリポソームを均一に分散させる。この撹拌が行われると、ポリオレフィン系樹脂内においてリポソームが均一に分散し、その後に外側のリポソームが崩壊して内包されている二酸化炭素吸収剤とポリオレフィン系樹脂の結晶核剤とが露出することにより、相溶性が悪い二酸化炭素吸収剤並びにポリオレフィン系樹脂の結晶核剤が凝集されずにポリオレフィン系樹脂に対して均一に分散される。このようにして生産された本発明の二酸化炭素排出量削減樹脂組成物は、高い二酸化炭素の吸収効果を有し、ポリオレフィン系樹脂の結晶化度が向上され、機械的強度も向上された軽量なものとなる。更に、本発明によれば、リポソームを利用してリポソームと内包されている素材とを一緒にポリオレフィン系樹脂に対して分散性を高くして分散させて、ポリオレフィン系樹脂と接触する二酸化炭素吸収剤の表面積を増大できるので、少ない量で高い二酸化炭素の吸収効果が得られるため、ポリオレフィン系樹脂に対する二酸化炭素吸収剤の添加量の削減が可能となり、ポリオレフィン系樹脂本来の軽量、成形の容易性などの特性を損なうことが無くなり、二酸化炭素排出量削減樹脂組成物の用途展開を大幅に広げることができる。即ち、本発明の二酸化炭素排出量削減樹脂組成物は二酸化炭素吸収剤およびポリオレフィン系樹脂を内包したリポソームをポリオレフィン系樹脂ポリエチレン樹脂に添加してなるものであるので、その用途としては次のものが挙げられる。即ち、包装フィルム、レジ袋、ゴミ袋、包装テープ、ロープ等、容器化粧品容器、薬品容器、食品容器、カップ等、建築資材水道パイプ、断熱材パネル、パレット、ホース、養生シート等、農業資材ビニールハウス被覆材、マルチフィルム、米袋、肥料袋、飼料袋、土嚢袋、育苗ポット、プランター、植木鉢等、漁業資材漁網、釣り糸等、電気部品コンデンサー、電線被覆材等、機械部品ローラ、スクリュー、軸受等、雑貨日用品ショッピングバック、文房具、バケツ、造花等、発泡品発泡緩衝材、クッション材、吸音材、静電気対策発泡間紙、保温材、断熱材等等が本発明の主たる用途である。また、燃焼時に熱エネルギを提供すると共に、同時に燃焼された他の素材由来の二酸化炭素を吸引除去することができる熱資源として利用することができる。次に、実施例を挙げ、本発明をさらに詳しく説明する。なお、本発明は、これらの実施例に何ら制約されるものではない。{二酸化炭素吸収剤}本実施例においては、二酸化炭素吸収剤としてアルミノケイ酸ナトリウムを次のようにして製造した。まず、アルミン酸ナトリウム6g和光純薬工業社製、和光特級とケイ酸ナトリウム30g和光純薬工業社製、和光特級を水130gに溶解し、30°Cで60分間撹拌した。撹拌後、遠心分離によって非晶質のアルミノケイ酸ナトリウムを製造した。得られたアルミノケイ酸ナトリウムは多孔質であった。{ポリオレフィン系樹脂の結晶核剤}ポリオレフィン系樹脂の結晶核剤として、Sodium22methylenebisphosphateADEKA社製、NA11を選択した。{ナノカプセルポリマー充填剤としてのリポソーム}リポソームの調整前記の非晶質のアルミノケイ酸ナトリウム二酸化炭素吸収剤とSodium22methylenebisphosphateポリオレフィン系樹脂の結晶核剤とを含有したリポソームを前記超臨界逆相蒸発法公報類に開示されている超臨界逆相蒸発方法および装置により調製した。具体的には、平均粒径10~500nmのアルミノケイ酸ナトリウムを0.075~0.175重量部と、平均粒径10~500nmのSodium22methylenebisphosphateを0.075~0.175重量部と、リン脂質としてのホスファチジルコリンを5重量部、イオン交換水100重量部を60°Cに保たれた高圧ステンレス容器に入れて密閉し、圧力が20MPaになるように二酸化炭素を注入して超臨界状態とし、温度と圧力を保ちながら15分間攪拌混合後、二酸化炭素を排出して大気圧に戻す超臨界処理を行い、リン脂質にアルミノケイ酸ナトリウムおよびSodium22methylenebisphosphateが内包されたリポソームを含有する溶液を得た。ここで、リン脂質としては前記ホスファチジルコリンの他に、ホスファチジルエタノールアミン、ホスファチジルセリン、ホスファチジン酸、ホスファチジルグリセロール、ホスファチジルイノシトール、カルジオピン、卵黄レシチン、水添卵黄レシチン、大豆レシチン、水添大豆レシチン等のグリセロリン脂質、スフィンゴミエリン、セラミドホスホリルエタノールアミン、セラミドホスホリルグリセロール等のスフィンゴリン脂質を挙げることができる。また、超臨界状態の二酸化炭素とは、臨界温度30.98°Cおよび臨界圧力7.3773±0.0030MPa以上の超臨界状態にある二酸化炭素を意味し、臨界点以上の温度もしくは圧力条件下の二酸化炭素とは、臨界温度だけ、あるいは臨界圧力だけが臨界条件を超えた条件下の二酸化炭素を意味するただし、もう片方が臨界条件をこえていないものである。リポソームの粒径リポソームの粒径は、粒度分布計ParticleSizingSystemsCo製NICOMP380ZLS型を用いて測定した。リポソームの調整に際して、リン脂質に対する互いに等重量のアルミノケイ酸ナトリウムおよびSodium22methylenebisphosphate以下、総合添加核剤というの合計重量部の添加量を1、5、10と変化させてリポソームの粒径を測定した。図1に、リポソームの粒径の粒度分布を示す。この図1の粒度分布より、添加量が1の場合の平均粒径は150.2nm、添加量が5の場合の平均粒径は211.6nm、添加量が10の場合の平均粒径は621.4nmであった。図1の結果より、総合添加核剤の添加量が10の場合、リポソームの粒径が急激に大きくなり、凝集しているものと考えられる。従って、総合添加核剤の添加量は少なすぎてもその効果が明確にはならないので、添加しても粒子径が極端に大きくならない5を中心とする3~7を採用することを選択するとよい。本実施例においては、添加量を5のもので実験した。{二酸化炭素排出量削減樹脂組成物の調整}組成物の生成ポリオレフィン系樹脂として高密度PEプライムポリマー社製,ハイゼックス5000SFを用いた。前記のようにして生成したリポソーム30gと、高密度PEペレット1kgとをミキサーカワタ製、SMV-200に入れて60°Cに加温しながら1000rpmで5分間撹拌した。この時、撹拌によって発生する摩擦や衝撃によって、リポソームが崩壊する。すると、リポソームのカプセル膜成分であるリン脂質は分散剤として働き、リポソーム内で保持内包されていた二酸化炭素吸収剤としてのアルミノケイ酸ナトリウムと高密度PEの結晶核剤としてのSodium22methylenebisphosphateは、多数の高密度PEペレット表面に広範囲にわたって分散される。次の工程において、2軸押出機テクノベル製、KZW32TW-30/45MG-NHによって150rpm、樹脂温度180°Cの条件下で混練して、ペレット化することにより、ナノカプセルとされているリポソームの崩壊したリン脂質および総合添加核剤がナノオーダーで均一分散された高密度PEからなる二酸化炭素排出量削減樹脂組成物を得た。樹脂フィルムの生成前記のように生成された二酸化炭素排出量削減樹脂組成物の各種の特性を測定するために、用途の1つとして樹脂フィルムを下記のようにして生成した。即ち、前記高密度PEをTダイ法により厚さ10μmのフィルムに加工した。{二酸化炭素排出量削減樹脂組成物の特性}フィルムにおける総合添加核剤の分散性と成形条件二酸化炭素の削減性能向上並びにフィルムの強度、外観など品質の良いフィルムを得るためには、添加するリポソームおよび内包されている総合添加核剤の分散性を高めることが極めて重要であるため、ミキサーによる充填剤の分散条件を検討した。その結果、ミキサーの回転数を500rpmとした場合には、充填剤の分散性が悪くフィルムに凹凸が発生したが、ミキサーの回転数を1500rpmまで増加させると摩擦によって高密度PEペレットが糸屑状に裁断され作業性が悪化した。そこで、ミキサーの回転数として中間の値である1000rpmを選択した。更に、二軸押出機による混練条件は、樹脂成形の一般的な条件とした。フィルムの外観図2に、リポソームが無添加のフィルムと、高密度PEに対してリポソームを3重量と10重量を添加した本実施例のフィルムの写真を示す。図2から明らかなとおり、リポソームの添加量が3重量のフィルム図2の中央の場合には無添加のフィルム図2の左との外観の差は無かったが、リポソームの添加量が10重量のフィルム図2の右の場合には、添加したリポソームが表面にブリードして粉状となり、外観の悪いフィルムとなることが分かった。従って、高密度PEに対するリポソームの添加量は外観をよく維持する割合とするとよく、例えば5重量以下とするとよい。二酸化炭素排出量削減樹脂組成物の引張破断点強度測定本実施例のフィルムに対して、JISK7127:1997プラスチック-引張特性の試験方法-第3部:フィルム及びシートの試験条件に従い、タイプ2試験片を用いて、試験速度50mm/分、チャック間距離100mm、温度23°C、湿度50の条件下で測定し、結果を表1および表2に示した。表1に、高密度PEに対するリポソームの添加量を変化させたフィルムの破断点強度測定結果、表2にリポソームを添加することによって未添加のフィルムに対して強度がどの程度向上したか計算した結果を示す。ここで、表1と表2で使用されるMDMachineDirectionは製膜装置から吐出した樹脂が流れて行く方向であり、TDTransverseDirectionは樹脂の流れに対して垂直方向となる。方向によって高密度PE分子の配向性が異なるため、強度に違いが出てくる。表1および表2より、リポソームを3重量添加したフィルム図2の中央では未添加のフィルム図2の左と比較して破断点強度と破断伸びが向上することが分かった。しかし、10重量添加したフィルム図2の右では破断点強度と破断伸びが低下したことから、従来のミクロンサイズの添加剤と同様に過剰な添加は物性の低下を招くことが分かった。二酸化炭素排出量削減樹脂組成物の燃焼試験二酸化炭素排出量削減樹脂組成物についての二酸化炭素の低減度合いを測定するために、JISK7127:1983法プラスチック燃焼ガスの分析方法に従った方法で財団法人化学技術戦略推進機構高分試験評価センターに測定を依頼した。測定は表3に示す条件で行われ、表4に示す高密度PEフィルムの二酸化炭素排出量測定結果が得られた。表4から明らかな様に、リポソームを添加しない場合の二酸化炭素の排出量は、1200mg/gであったが、リポソームを添加した場合3重量含有には480mg/gとなり、実に60も削減することが分かった。また、この燃焼試験の結果より、本発明の二酸化炭素排出量削減樹脂組成物は、燃焼時に熱エネルギを提供するとともに、同時に燃焼された他の素材由来の二酸化炭素を二酸化炭素吸収剤としての多孔質のアルミノケイ酸ナトリウムの多孔質部分内に吸引して除去することができる熱資源として利用可能であることが分かった。二酸化炭素排出量削減樹脂組成物の結晶化度の測定JISK7127:1987に従って総合添加核剤の添加の有無によるポリオレフィン系樹脂の融解熱を測定し、結晶化の度合いを比較した。DSC示差走査熱量測定の測定は表5に示した条件で行われ、表6に示す結晶化温度、融解熱量等の測定結果が得られた。表6から明らかな様に、ポリオレフィン系樹脂に総合添加核剤を添加すると結晶化温度は高くなり、それに伴って融解熱量も増加することが分かった。このことより、二酸化炭素吸収剤としての多孔質のアルミノケイ酸ナトリウムおよび高密度PEの結晶核剤としてのSodium22methylenebisphosphateをナノカプセル化処理することによりリポソーム内に保持されることにより、二酸化炭素吸収剤および高密度PEの結晶核剤総合添加核剤が凝集せずに微細粒子のままリポソーム内に保持され、そのナノカプセルとされた総合添加核剤を高密度PEに添加して混練すると、混練時の加熱により有機物質であるリン脂質膜は破壊され、微細化されている総合添加核剤が凝集することなしに高密度PE中に高分散されことになる。したがって、微細化されている総合添加核剤は高密度PEの分子間に効率よく分散されるので、結晶化度の増加や融解熱の増加が引き起こされるものと考えられる。二酸化炭素排出量削減樹脂組成物の内部構造図3に、ナノカプセル化された総合添加核剤リポソームに包まれた総合添加核剤を添加した高密度PEおよびナノカプセル化されていない総合添加核剤を裸のままを添加した高密度PEの電子顕微鏡写真を示す。図3から明らかな様に、ナノカプセル化されていない総合添加核剤を添加した場合図3の左は総合添加核剤同士が凝集しているが、ナノカプセル化された総合添加核剤を添加した場合図3の右は総合添加核剤が極めて均一に分散していることがわかる。この時の総合添加核剤の一方であるである二酸化炭素吸収剤としてのアルミノケイ酸ナトリウムの表面状態を観察したところ、図4に示すように多孔質であり、燃焼時に発生する高温の二酸化炭素ガスを吸収する細孔として機能していることがわかる。{二酸化炭素排出量削減樹脂組成物の総合評価}本実施例においては、二酸化炭素吸収剤としてのアルミノケイ酸ナトリウムと高密度PEの結晶核剤としてのSodium22methylenebisphosphateを内包する超微細粒子リポソーム;平均直径約200nmを添加して高密度PEフィルムを形成した。その結果、総合添加核剤を内包するリポソームを添加することにより高密度PEの結晶化度が増加し、生成した高密度PEフィルムの機械的強度が約20向上した。さらに、焼却炉を想定した燃焼実験において、当該リポソームが添加された高密度PEフィルムは、無添加の高密度PEフィルムの場合よりも発生する二酸化炭素の量を約60削減できるという極めて有用な評価結果が得られた。このような本発明の二酸化炭素排出量削減樹脂組成物の用途としては、包装、容器、建築資材、農業資材、漁業資材、電気部品、機械部品、雑貨日用品、発泡品および熱資源と幅広いものとなる。このような、本発明の二酸化炭素排出量削減樹脂組成物によれば、樹脂本来の特長も有していることから、既存の樹脂製品の二酸化炭素排出量削減樹脂組成物への転換が容易であり、地球温暖化抑制に対する早期効果を実現することができ、低炭素社会の実現に大きく貢献することができる。なお、本発明は、前記実施形態並びに実施例のものに限定されるものはなく、必要に応じて種々変更することが可能である。"